【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
（ａ）表面を有するとともにポリアミド組成物と強化繊維とを含む繊維強化材料を含む第１の構成要素であって、前記第１の構成要素は射出成形によって調製されず、前記繊維強化材料が４ｍｍの厚さを有する試験片上で５ｍｍ/分の速度でＩＳＯ方法５２７−２：１９９３によって測定したときに少なくとも約１６ＧＰａの引張弾性率を有する第１の構成要素と、
（ｂ）任意の結合層が存在するとき、前記結合層の第１の表面が前記第１の構成要素の表面と接触しているように、相反する第１の表面と第２の表面とを有する任意の結合層と、
（ｃ）ポリアミド組成物を含む第２の構成要素と
を含む半芳香族ポリアミド複合物品であって、
前記第１の構成要素の前記ポリアミド組成物および／または前記第２の構成要素の前記ポリアミド組成物が半芳香族ポリアミド組成物であり、
前記任意の結合層が存在しないとき、前記第１の構成要素の表面上に前記第２の構成要素の組成物を射出成形および／または射出圧縮成形し、
前記結合層が存在するとき、任意の結合層の前記第２の表面上に前記第２の構成要素の組成物を射出成形および／または射出圧縮成形する工程を含む方法によって前記物品が調製されることを特徴とする物品。
【請求項２】
（ａ）表面を有するとともにポリアミド組成物と強化繊維とを含む繊維強化材料を含む第１の構成要素であって、前記繊維強化材料が４ｍｍの厚さを有する試験片上で５ｍｍ/分の速度でＩＳＯ方法５２７−２：１９９３によって測定したときに少なくとも約１６ＧＰａの引張弾性率を有する第１の構成要素を非射出成形法によって調製する工程と、
（ｂ）前記第１の構成要素の表面上にポリアミド組成物を射出成形および／または射出圧縮成形して、第２の構成要素を形成させる工程と
を含む半芳香族ポリアミド複合物品の調製方法であって、
前記第１の構成要素の前記ポリアミド組成物および／または前記第２の構成要素の前記ポリアミド組成物が半芳香族ポリアミド組成物であることを特徴とする方法。
【請求項３】
（ａ）表面を有するとともにポリアミド組成物と強化繊維とを含む繊維強化材料を含む第１の構成要素を非射出成形法によって調製する工程であって、前記繊維強化材料が４ｍｍの厚さを有する試験片上で５ｍｍ/分の速度でＩＳＯ方法５２７−２：１９９３によって測定したときに少なくとも約１６ＧＰａの引張弾性率を有する工程と、
（ｂ）結合層の第１の表面を、前記第１の構成要素の表面に接着させるか、または前記第１の構成要素の表面に接触して配置する工程と、
（ｃ）前記結合層の前記第１の表面とは反対の前記結合層の第２の表面上にポリアミド組成物を射出成形および／または射出圧縮成形して、第２の構成要素を形成させる工程と
を含む半芳香族ポリアミド複合物品の調製方法であって、
工程（ａ）の前記ポリアミド組成物および／または工程（ｃ）の前記ポリアミド組成物が半芳香族ポリアミド組成物であることを特徴とする方法。
【手続補正２】
【補正対象書類名】明細書
【補正対象項目名】００４１
【補正方法】変更
【補正の内容】
【００４１】
実施例７の場合、積層物とオーバーモールドとの間に接着がなかった。それらは、触ってみるとばらばらになった。積層物とオーバーモールドされたＰＰＡ樹脂との間の接着は、実施例８の場合、インストロン（Ｉｎｓｔｒｏｎ）における剥離試験によって試験した。試験片は、１５．６ｌｂｆのピーク荷重、１０．４ｌｂｆ／インチのピーク応力および４．９ｌｂｆ／インチの剥離強度を示した。
本発明は以下の実施の態様を含むものである。
１．（ａ）表面を有するとともにポリアミド組成物と強化繊維とを含む繊維強化材料を含む第１の構成要素であって、前記第１の構成要素は射出成形によって調製されず、前記繊維強化材料が４ｍｍの厚さを有する試験片上で５ｍｍ/分の速度でＩＳＯ方法５２７−２：１９９３によって測定したときに少なくとも約１６ＧＰａの引張弾性率を有する第１の構成要素と、
（ｂ）任意の結合層が存在するとき、前記結合層の第１の表面が前記第１の構成要素の表面と接触しているように、相反する第１の表面と第２の表面とを有する任意の結合層と、
（ｃ）ポリアミド組成物を含む第２の構成要素と
を含む半芳香族ポリアミド複合物品であって、
前記第１の構成要素の前記ポリアミド組成物および／または前記第２の構成要素の前記ポリアミド組成物が半芳香族ポリアミド組成物であり、
前記任意の結合層が存在しないとき、前記第１の構成要素の表面上に前記第２の構成要素の組成物を射出成形および／または射出圧縮成形し、
前記結合層が存在するとき、任意の結合層の前記第２の表面上に前記第２の構成要素の組成物を射出成形および／または射出圧縮成形する工程を含む方法によって前記物品が調製されることを特徴とする物品。
２．前記繊維強化材料が積層物であることを特徴とする前記１．に記載の物品。
３．前記強化繊維が、ガラス繊維、炭素繊維およびアラミド繊維の１つまたは複数から選択されることを特徴とする前記１．に記載の物品。
４．前記結合層が存在し、前記結合層が１つまたは複数のポリアミド、イオノマーおよび／またはポリウレタンを含むことを特徴とする前記１．に記載の物品。
５．前記結合層が、ポリアミド６、ポリアミド６，６、ポリアミド６，１０、ポリアミド６，１２、ポリアミド１２、ポリアミド１１および非晶質ポリアミドの１つまたは複数を含むことを特徴とする前記４．に記載の物品。
６．前記繊維強化材料が、４ｍｍの厚さを有する試験片上で５ｍｍ/分の速度でＩＳＯ方法５２７−２：１９９３によって測定したときに少なくとも約１６ＧＰａの引張弾性率を有することを特徴とする前記１．に記載の物品。
７．前記第１の構成要素の前記ポリアミド組成物が少なくとも１種の半芳香族ポリアミドを含むことを特徴とする前記１．に記載の物品。
８．前記第２の構成要素の前記ポリアミド組成物が、ポリ（ｍ−キシリレンアジポアミド）（ポリアミドＭＸＤ，６）；ヘキサメチレンアジポアミド／ヘキサメチレンテレフタルアミドコポリアミド（ポリアミド６，Ｔ／６，６）；ヘキサメチレンテレフタルアミド／２−メチルペンタメチレンテレフタルアミドコポリアミド（ポリアミド６，Ｔ／Ｄ，Ｔ）；ポリ（ドデカメチレンテレフタルアミド）（ポリアミド１２，Ｔ）；ポリ（デカメチレンテレフタルアミド）（ポリアミド１０，Ｔ）；デカメチレンテレフタルアミド／デカメチレンドデカノアミドコポリアミド（１０，Ｔ／１０，１２）；ポリ（ノナメチレンテレフタルアミド）（ポリアミド９，Ｔ）；ヘキサメチレンイソフタルアミドおよびヘキサメチレンアジポアミドのポリアミド（ポリアミド６，Ｉ／６，６）；ならびに／またはヘキサメチレンテレフタルアミド、ヘキサメチレンイソフタルアミドおよびヘキサメチレンアジポアミドのポリアミド（ポリアミド６，Ｔ／６，Ｉ／６，６）の１つまたは複数を含む芳香族ポリアミド組成物であることを特徴とする前記１．に記載の物品。
９．前記第１の構成要素の前記ポリアミド組成物が、ポリ（ｍ−キシリレンアジポアミド）（ポリアミドＭＸＤ，６）；ヘキサメチレンアジポアミド／ヘキサメチレンテレフタルアミドコポリアミド（ポリアミド６，Ｔ／６，６）；ヘキサメチレンテレフタルアミド／２−メチルペンタメチレンテレフタルアミドコポリアミド（ポリアミド６，Ｔ／Ｄ，Ｔ）；ポリ（ドデカメチレンテレフタルアミド）（ポリアミド１２，Ｔ）；ポリ（デカメチレンテレフタルアミド）（ポリアミド１０，Ｔ）；デカメチレンテレフタルアミド／デカメチレンドデカノアミドコポリアミド（１０，Ｔ／１０，１２）；ポリ（ノナメチレンテレフタルアミド）（ポリアミド９，Ｔ）；ヘキサメチレンイソフタルアミドおよびヘキサメチレンアジポアミドのポリアミド（ポリアミド６，Ｉ／６，６）；ならびに／またはヘキサメチレンテレフタルアミド、ヘキサメチレンイソフタルアミドおよびヘキサメチレンアジポアミドのポリアミド（ポリアミド６，Ｔ／６，Ｉ／６，６）の１つまたは複数を含むことを特徴とする前記１．に記載の物品。
１０．自動車のシートフレーム部品、エンジンカバーブラケット、自動車スペアタイヤウェル、フロントエンドモジュール、ステアリングカラムフレーム、インストルメントパネル、自動車ボディパネルまたは電気器具フレーム、エンジンカバー、トランスミッション部品およびパワーデリバリ部品のためのハウジング、オイルパン、エアーバッグハウジングキャニスター、自動車内部衝撃構造体、エンジンサポートブラケット、クロスカービーム、バンパービーム、冷媒ボトルおよび消火器などの圧力容器、自動車サスペンションウィッシュボーンおよびコントロールアーム、サスペンションスタビライザーリンク、板バネ、車輪、レクリエーション車両およびモーターサイクルスイングアーム、野球のバット、ホッケーのスティック、スキーおよびスノーボードのビンディング、自転車フレームの形態を取ることを特徴とする前記１．に記載の物品。
１１．（ａ）表面を有するとともにポリアミド組成物と強化繊維とを含む繊維強化材料を含む第１の構成要素であって、前記繊維強化材料が４ｍｍの厚さを有する試験片上で５ｍｍ/分の速度でＩＳＯ方法５２７−２：１９９３によって測定したときに少なくとも約１６ＧＰａの引張弾性率を有する第１の構成要素を非射出成形法によって調製する工程と、
（ｂ）前記第１の構成要素の表面上にポリアミド組成物を射出成形および／または射出圧縮成形して、第２の構成要素を形成させる工程と
を含む半芳香族ポリアミド複合物品の調製方法であって、
前記第１の構成要素の前記ポリアミド組成物および／または前記第２の構成要素の前記ポリアミド組成物が半芳香族ポリアミド組成物であることを特徴とする方法。
１２．前記繊維強化材料が積層物であることを特徴とする前記１１．に記載の方法。
１３．打抜き、スタンピング、熱成形、機械加工および／または圧縮成形の１つまたは複数によって前記第１の構成要素が前記繊維強化材料から調製されることを特徴とする前記１１．に記載の方法。
１４．前記強化繊維が、ガラス繊維、炭素繊維およびアラミド繊維の１つまたは複数から選択されることを特徴とする前記１１．に記載の方法。
１５．前記繊維強化材料が、４ｍｍの厚さを有する試験片上で５ｍｍ/分の速度でＩＳＯ方法５２７−２：１９９３によって測定したときに少なくとも約１６ＧＰａの引張弾性率を有することを特徴とする前記１１．に記載の方法。
１６．前記第２の構成要素の前記ポリアミド組成物が、ポリ（ｍ−キシリレンアジポアミド）（ポリアミドＭＸＤ，６）；ヘキサメチレンアジポアミド／ヘキサメチレンテレフタルアミドコポリアミド（ポリアミド６，Ｔ／６，６）；ヘキサメチレンテレフタルアミド／２−メチルペンタメチレンテレフタルアミドコポリアミド（ポリアミド６，Ｔ／Ｄ，Ｔ）；ポリ（ドデカメチレンテレフタルアミド）（ポリアミド１２，Ｔ）；ポリ（デカメチレンテレフタルアミド）（ポリアミド１０，Ｔ）；デカメチレンテレフタルアミド／デカメチレンドデカノアミドコポリアミド（１０，Ｔ／１０，１２）；ポリ（ノナメチレンテレフタルアミド）（ポリアミド９，Ｔ）；ヘキサメチレンイソフタルアミドおよびヘキサメチレンアジポアミドのポリアミド（ポリアミド６，Ｉ／６，６）；ならびに／またはヘキサメチレンテレフタルアミド、ヘキサメチレンイソフタルアミドおよびヘキサメチレンアジポアミドのポリアミド（ポリアミド６，Ｔ／６，Ｉ／６，６）の１つまたは複数を含む半芳香族ポリアミド組成物であることを特徴とする前記１１．に記載の方法。
１７．（ａ）表面を有するとともにポリアミド組成物と強化繊維とを含む繊維強化材料を含む第１の構成要素を非射出成形法によって調製する工程であって、前記繊維強化材料が４ｍｍの厚さを有する試験片上で５ｍｍ/分の速度でＩＳＯ方法５２７−２：１９９３によって測定したときに少なくとも約１６ＧＰａの引張弾性率を有する工程と、
（ｂ）結合層の第１の表面を、前記第１の構成要素の表面に接着させるか、または前記第１の構成要素の表面に接触して配置する工程と、
（ｃ）前記結合層の前記第１の表面とは反対の前記結合層の第２の表面上にポリアミド組成物を射出成形および／または射出圧縮成形して、第２の構成要素を形成させる工程と
を含む半芳香族ポリアミド複合物品の調製方法であって、
工程（ａ）の前記ポリアミド組成物および／または工程（ｃ）の前記ポリアミド組成物が半芳香族ポリアミド組成物であることを特徴とする方法。
１８．前記繊維強化材料が積層物であることを特徴とする前記１７．に記載の方法。
１９．打抜き、スタンピング、熱成形、機械加工および／または圧縮成形の１つまたは複数によって前記第１の構成要素が前記繊維強化材料から調製されることを特徴とする前記１７．に記載の方法。
２０．前記強化繊維が、ガラス繊維、炭素繊維およびアラミド繊維の１つまたは複数から選択されることを特徴とする前記１７．に記載の方法。
２１．前記結合層が１つまたは複数のポリアミド、イオノマーおよび／またはポリウレタンを含むことを特徴とする前記１７．に記載の方法。
２２．前記結合層が、ポリアミド６、ポリアミド６，６、ポリアミド６，１０、ポリアミド６，１２、ポリアミド１２、ポリアミド１１および非晶質ポリアミドの１つまたは複数を含むことを特徴とする前記２１．に記載の方法。
２３．工程（ａ）の前記ポリアミド組成物が少なくとも１種の半芳香族ポリアミドを含むことを特徴とする前記１７．に記載の方法。
２４．工程（ｂ）の前記ポリアミド組成物が、ポリ（ｍ−キシリレンアジポアミド）（ポリアミドＭＸＤ，６）；ヘキサメチレンアジポアミド／ヘキサメチレンテレフタルアミドコポリアミド（ポリアミド６，Ｔ／６，６）；ヘキサメチレンテレフタルアミド／２−メチルペンタメチレンテレフタルアミドコポリアミド（ポリアミド６，Ｔ／Ｄ，Ｔ）；ポリ（ドデカメチレンテレフタルアミド）（ポリアミド１２，Ｔ）；ポリ（デカメチレンテレフタルアミド）（ポリアミド１０，Ｔ）；デカメチレンテレフタルアミド／デカメチレンドデカノアミドコポリアミド（１０，Ｔ／１０，１２）；ポリ（ノナメチレンテレフタルアミド）（ポリアミド９，Ｔ）；ヘキサメチレンイソフタルアミドおよびヘキサメチレンアジポアミドのポリアミド（ポリアミド６，Ｉ／６，６）；ならびに／またはヘキサメチレンテレフタルアミド、ヘキサメチレンイソフタルアミドおよびヘキサメチレンアジポアミドのポリアミド（ポリアミド６，Ｔ／６，Ｉ／６，６）の１つまたは複数を含む半芳香族ポリアミド組成物であることを特徴とする前記１７．に記載の方法。